(57)【要約】【課題】凸部又は凹部の形状を精度よく賦型でき、更に反りを抑制できる光学シートの製造方法を提供する。【解決手段】本発明に係る光学シートの製造方法は、ガラス転移温度がＴｇ１〜Ｔｇ３（℃）である第１〜第３の熱可塑性樹脂を溶融共押出法によりシート状にして積層し、第１の熱可塑性樹脂層１２と第２の熱可塑性樹脂層１３と第３の熱可塑性樹脂層１４との積層体１１を得る工程と、少なくとも一方の外表面に凸部又は凹部を形成するために、積層体１１の第１，第３の熱可塑性樹脂層１２，１４の内の少なくとも一方の外表面を表面処理して、光学シートを得る工程とを備える。第１〜第３の熱可塑性樹脂として、０℃＜（Ｔｇ２−Ｔｇ１）℃≦１５℃を満たし、かつ０℃＜（Ｔｇ２−Ｔｇ３）℃≦１５℃を満たす第１〜第３の熱可塑性樹脂を用いる。【選択図】図２
2011209507.tif 000002
【特許請求の範囲】
【請求項１】
第１の層と第２の層と第３の層とがこの順で積層されており、外層である第１，第３の層の内の少なくとも一方の外表面に凸部又は凹部を有する光学シートの製造方法であって、
外層である前記第１の層を形成するための第１の熱可塑性樹脂と、内層である前記第２の層を形成するための第２の熱可塑性樹脂と、外層である前記第３の層を形成するための第３の熱可塑性樹脂とをこの順で、溶融共押出法によりシート状にして積層し、第１の熱可塑性樹脂層と第２の熱可塑性樹脂層と第３の熱可塑性樹脂層との積層体を得る積層工程と、
前記第１，第３の層の内の少なくとも一方の外表面に凸部又は凹部を形成するために、前記積層体の前記第１，第３の熱可塑性樹脂層の内の少なくとも一方の外表面を表面処理して、光学シートを得る表面処理工程とを備え、
前記第１の熱可塑性樹脂のガラス転移温度をＴｇ１（℃）、前記第２の熱可塑性樹脂のガラス転移温度をＴｇ２（℃）、前記第３の熱可塑性樹脂のガラス転移温度をＴｇ３（℃）としたときに、前記第１〜第３の熱可塑性樹脂として、０℃＜（Ｔｇ２−Ｔｇ１）℃≦１５℃を満たし、かつ０℃＜（Ｔｇ２−Ｔｇ３）℃≦１５℃を満たす第１〜第３の熱可塑性樹脂を用いる、光学シートの製造方法。
【請求項２】
前記第１〜第３の熱可塑性樹脂として、５℃≦（Ｔｇ２−Ｔｇ１）℃≦１５℃を満たし、かつ５℃≦（Ｔｇ２−Ｔｇ３）℃≦１５℃を満たす第１〜第３の熱可塑性樹脂を用いる、請求項１に記載の光学シートの製造方法。
【請求項３】
前記表面処理工程において、前記第１，第３の熱可塑性樹脂層の内の少なくとも一方の外表面を、凹部又は凸部を表面に有する賦型ロールに圧着させて、賦型ロールの表面の凹部又は凸部の形状を転写して、前記第１，第３の熱可塑性樹脂層の内の少なくとも一方の表面に凸部又は凹部を形成して、光学シートを得る、請求項１又は２に記載の光学シートの製造方法。
【請求項４】
前記第１，第３の熱可塑性樹脂としてそれぞれ、環状ポリオレフィンを用いる、請求項１〜３のいずれか１項に記載の光学シートの製造方法。
【請求項５】
前記第２の熱可塑性樹脂として、ポリカーボネートを用いる、請求項１〜４のいずれか１項に記載の光学シートの製造方法。
【発明の詳細な説明】
【技術分野】
【０００１】
本発明は、例えば、光を制御するために用いられる光学シートの製造方法に関し、より詳細には、溶融共押出法により、多層構造を有し、かつ凸部又は凹部を外表面に有する光学シートを得る光学シートの製造方法に関する。
【背景技術】
【０００２】
従来、液晶表示装置又は照明器具では、点状光源又は線状光源等の光源の光出射面側に、光の拡散又は集光などを目的として透明な光学シートが配置されている。この種の光学シートとして、該光学シートの光出射面側に複数のレンズが設けられたレンズシートが広く用いられている。光源から出射された光がレンズシートに入射した後、入射した光の出射方向をレンズの形状によって制御できる。これによって、例えば、液晶表示装置の輝度むらの抑制又は輝度の向上が図られている。
【０００３】
上記光学シートの一例として、下記の特許文献１には、２種以上の異なるポリカーボネート樹脂が多層に積層された積層シートが開示されている。この積層シートでは、一方の最外層は、分子量２万未満であるポリカーボネート樹脂により形成されており、かつ表面に凹凸形状を有する。他方の最外層は、分子量２万以上のポリカーボネート樹脂により形成されており、かつ表面に中心線表面粗度（Ｒａ）が０．５μｍ以下であるマット面又は鏡面を有する。ここでは、分子量２万未満であるポリカーボネート樹脂の使用により、凹凸形状の賦型性が高くなることが記載されている。
【０００４】
また、特許文献１では、上記積層シートを成形する方法として、共押出による方法、並びに積層シートを構成する各層をそれぞれ成形した後、各層を積層する方法が記載されている。また、上記凹凸形状を形成する方法として、金属製の凹凸版を用いてこの形状を転写する方法、並びに表面を切削する方法が記載されている。
【０００５】
下記の特許文献２には、ポリカーボネート板と、吸水率が０．２５重量％以下である熱可塑性樹脂により形成された保護層とが積層された積層シートが開示されている。ここでは、上記保護層の使用により、紫外線劣化による変色が少なく、吸湿による反りが生じ難いことが記載されている。
【先行技術文献】
【特許文献】
【０００６】
【特許文献１】特開平１０−２５３８０６号公報
【特許文献２】特開２００５−２２５１０８号公報
【発明の概要】
【発明が解決しようとする課題】
【０００７】
特許文献１に記載の積層シートでは、分子量２万未満であるポリカーボネート樹脂の使用により、凹凸形状の賦型性をある程度高めることはできるものの、該ポリカーボネート樹脂は吸湿しやすい。ポリカーボネート樹脂が吸湿すると、積層シートが反ることがある。
【０００８】
特許文献２に記載の積層シートの表面には、凹凸形状が設けられていない。近年、拡散シート及び輝度向上シート等の光学シートにおいて、光学特性をより一層高めるために、レンズ形状の微細化が進行している。仮に特許文献２に記載の積層シートの表面に微細な凹凸形状を設けようとした場合には、該凹凸形状を精度よく賦型できないことがある。このような微細なレンズ形状を精度よく賦型することは極めて困難である。さらに、特許文献２に記載の積層シートは、透明性が低いことがある。
【０００９】
本発明の目的は、３層構造を有し、少なくとも一方の外表面に凸部又は凹部を有する光学シートの製造方法であって、光学シートの表面の凸部又は凹部の形状を精度よく賦型でき、更に反りが抑制された光学シートを得ることができる光学シートの製造方法を提供することである。
【００１０】
本発明のさらに限定的な目的は、高い生産効率で光学シートを得ることができる光学シートの製造方法を提供することである。
【課題を解決するための手段】
【００１１】
本発明の広い局面によれば、第１の層と第２の層と第３の層とがこの順で積層されており、外層である第１，第３の層の内の少なくとも一方の外表面に凸部又は凹部を有する光学シートの製造方法であって、外層である上記第１の層を形成するための第１の熱可塑性樹脂と、内層である上記第２の層を形成するための第２の熱可塑性樹脂と、外層である上記第３の層を形成するための第３の熱可塑性樹脂とをこの順で、溶融共押出法によりシート状にして積層し、第１の熱可塑性樹脂層と第２の熱可塑性樹脂層と第３の熱可塑性樹脂層との積層体を得る積層工程と、上記第１，第３の層の内の少なくとも一方の外表面に凸部又は凹部を形成するために、上記積層体の上記第１，第３の熱可塑性樹脂層の内の少なくとも一方の外表面を表面処理して、光学シートを得る表面処理工程とを備え、上記第１の熱可塑性樹脂のガラス転移温度をＴｇ１（℃）、上記第２の熱可塑性樹脂のガラス転移温度をＴｇ２（℃）、上記第３の熱可塑性樹脂のガラス転移温度をＴｇ３（℃）としたときに、上記第１〜第３の熱可塑性樹脂として、０℃＜（Ｔｇ２−Ｔｇ１）℃≦１５℃を満たし、かつ０℃＜（Ｔｇ２−Ｔｇ３）℃≦１５℃を満たす第１〜第３の熱可塑性樹脂を用いる、光学シートの製造方法が提供される。
【００１２】
本発明に係る光学シートの製造方法のある特定の局面では、上記第１〜第３の熱可塑性樹脂として、５℃≦（Ｔｇ２−Ｔｇ１）℃≦１５℃を満たし、かつ５℃≦（Ｔｇ２−Ｔｇ３）℃≦１５℃を満たす第１〜第３の熱可塑性樹脂が用いられる。
【００１３】
本発明に係る光学シートの製造方法の他の特定の局面では、上記表面処理工程において、上記第１，第３の熱可塑性樹脂層の内の少なくとも一方の外表面を、凹部又は凸部を表面に有する賦型ロールに圧着させて、賦型ロールの表面の凹部又は凸部の形状を転写して、上記第１，第３の熱可塑性樹脂層の内の少なくとも一方の表面に凸部又は凹部を形成して、光学シートを得る。
【００１４】
本発明に係る光学シートの製造方法のさらに他の特定の局面では、上記第１，第３の熱可塑性樹脂としてそれぞれ、環状ポリオレフィンが用いられる。
【００１５】
本発明に係る光学シートの製造方法の別の特定の局面では、上記第２の熱可塑性樹脂として、ポリカーボネートが用いられる。
【発明の効果】
【００１６】
本発明に係る光学シートの製造方法は、０℃＜（Ｔｇ２−Ｔｇ１）℃≦１５℃を満たし、かつ０℃＜（Ｔｇ２−Ｔｇ３）℃≦１５℃を満たす第１〜第３の熱可塑性樹脂を溶融共押出法によりシート状にして積層し、第１の熱可塑性樹脂層と第２の熱可塑性樹脂層と第３の熱可塑性樹脂層との積層体を得た後、該積層体の上記第１，第３の熱可塑性樹脂層の内の少なくとも一方の外表面を表面処理するので、光学シートの表面の凸部又は凹部の形状を精度よく賦型できる。さらに、反りが抑制された光学シートを得ることができる。
【図面の簡単な説明】
【００１７】
【図１】図１は、本発明の一実施形態に係る光学シートの製造方法を説明するための模式図である。
【図２】図２（ａ）及び（ｂ）は、本発明の一実施形態に係る光学シートの製造方法の各工程における光学シートを得るための積層体の状態を説明するための断面図である。
【図３】図３（ａ）は、本発明の一実施形態に係る光学シートの製造方法に用いられる賦型ロールを示す略図的な斜視図であり、図３（ｂ）は、賦型ロールの表面の凹部を説明するための平面図であり、図３（ｃ）は、賦型ロールの凹部を説明するための部分切欠横断面図である。
【図４】図４（ａ）及び（ｂ）は、本発明の一実施形態に係る光学シートの製造方法により得られる光学シートの一例を模式的に示す部分切欠平面図及び部分切欠正面断面図である。
【図５】図５（ａ），（ｂ）及び（ｃ）は、本発明の一実施形態に係る光学シートの製造方法により得られる光学シートの他の例を模式的に示す平面図、斜視図及び正面断面図である。
【発明を実施するための形態】
【００１８】
以下、図面を参照しつつ、本発明の具体的な実施形態及び実施例を説明することにより、本発明を明らかにする。
【００１９】
本発明に係る光学シートの製造方法は、第１の層と第２の層と第３の層とがこの順で積層されており、外層である第１，第３の層の内の少なくとも一方の外表面に凸部又は凹部を有する光学シートの製造方法である。光学シートの詳細は後述する。
【００２０】
上記光学シートを得るために、先ず、外層である上記第１の層を形成するための第１の熱可塑性樹脂と、内層である上記第２の層を形成するための第２の熱可塑性樹脂と、外層である上記第３の層を形成するための第３の熱可塑性樹脂とを用意する。
【００２１】
本発明の主な特徴は、上記第１の熱可塑性樹脂のガラス転移温度をＴｇ１（℃）、上記第２の熱可塑性樹脂のガラス転移温度をＴｇ２（℃）、上記第３の熱可塑性樹脂のガラス転移温度をＴｇ３（℃）としたときに、上記第１〜第３の熱可塑性樹脂として、０℃＜（Ｔｇ２−Ｔｇ１）℃≦１５℃を満たし、かつ０℃＜（Ｔｇ２−Ｔｇ３）℃≦１５℃を満たす第１〜第３の熱可塑性樹脂を用いることである。すなわち、本発明では、上記第１〜第３の熱可塑性樹脂として、下記式（１）及び（２）をいずれも満たす第１〜第３の熱可塑性樹脂を用いる。
【００２２】
０℃＜（Ｔｇ２−Ｔｇ１）℃≦１５℃  ・・・式（１）
０℃＜（Ｔｇ２−Ｔｇ３）℃≦１５℃  ・・・式（２）
上記式（１）及び式（２）をいずれも満たす第１〜第３の熱可塑性樹脂の使用により、得られる光学シートでは、外層である第１，第３の層によって賦型性が高くなる。さらに、内層である第２の層が、外層である第１，第３の層によって覆われているため、第２の層における吸湿が生じ難くなり、第２の層が反り難くなる。この結果、光学シートにおける反りも抑制できる。
【００２３】
従って、上記式（１）及び式（２）をいずれも満たす第１〜第３の熱可塑性樹脂の使用により、光学シートの表面の凸部又は凹部の形状を精度よく賦型でき、更に反りが抑制された光学シートを得ることができる。さらに、高い生産効率で光学シートを得ることができる。
【００２４】
上記第１〜第３の熱可塑性樹脂は上記式（１）及び（２）を満たすように適宜選択して用いられる。上記熱可塑性樹脂としては、（メタ）アクリル樹脂、ポリカーボネート、ポリスチレン、ポリ塩化ビニル、ポリプロピレン、ポリメチルペンテン等のポリオレフィン、環状ポリオレフィン、ポリエチレンテレフタレート、ポリブチレンテレフタレート、ポリエチレンナフタレート等のポリエステル系樹脂、ポリアミド樹脂、ポリアリレート及びポリイミド等が挙げられる。上記環状ポリオレフィンとしては、環状オレフィン系コポリマー等が挙げられる。
【００２５】
外層である第１，第３の層を形成するための第１，第３の熱可塑性樹脂として、環状ポリオレフィンを用いることが好ましく、環状オレフィン系コポリマーを用いることがより好ましい。環状ポリオレフィン及び環状オレフィン系コポリマーは、光透過率が高く、透明性が高い。従って、環状ポリオレフィン又は環状オレフィン系コポリマーの使用により、透明性がより一層高い光学シートを得ることができる。さらに、環状ポリオレフィン及び環状オレフィン系コポリマーは、ポリカーボネートなどに比べて、耐吸湿性に優れている。このため、光学シートの反りをより一層抑制できる。
【００２６】
なお、環状ポリオレフィン又は環状オレフィン系コポリマーを単独で用いて光学シートを形成した場合には、得られる光学シートに割れが生じやすい。これに対して、第１，第３の層を環状ポリオレフィン又は環状オレフィン系コポリマーを用いて形成し、かつ第２の層をポリカーボネート等により形成することにより、光学シートに割れが生じ難くなる。
【００２７】
上記環状ポリオレフィンとしては特に限定されず、ノルボルネン系モノマーとノルボルネン系モノマー以外のオレフィン系モノマーとの共重合体等が挙げられる。
【００２８】
上記ノルボルネン系モノマーとしては特に限定されず、例えば、ノルボルネン、５−メチル−２−ノルボルネン、５−エチル−２−ノルボルネン、５−ブチル−２−ノルボルネン、５−エチリデン−２−ノルボルネン、５−メトキシカルボニル−２−ノルボルネン、５，５−ジメチル−２−ノルボルネン、５−シアノ−２−ノルボルネン、５−メチル−５−メトキシカルボニル−２−ノルボルネン、５−フェニル−２−ノルボルネン、５−フェニル−５−メチル−２−ノルボルネン、６−メチル−１，４：５，８−ジメタノ−１，４，４ａ，５，６，７，８，８ａ−オクタヒドロナフタレン、６−エチル−１，４：５，８−ジメタノ−１，４，４ａ，５，６，７，８，８ａ−オクタヒドロナフタレン、６−エチル−１，４：５，８−エチリデン−１，４，４ａ，５，６，７，８，８ａ−オクタヒドロナフタレン、６−クロロ−１，４：５，８−ジメタノ−１，４，４ａ，５，６，７，８，８ａ−オクタヒドロナフタレン、６−シアノ−１，４：５，８−ジメタノ−１，４，４ａ，５，６，７，８，８ａ−オクタヒドロナフタレン、６−ピリジル−１，４：５，８−ジメタノ−１，４，４ａ，５，６，７，８，８ａ−オクタヒドロナフタレン、６−メトキシカルボニル−１，４：５，８−ジメタノ−１，４，４ａ，５，６，７，８，８ａ−オクタヒドロナフタレン、１，４−ジメタノ−１，４，４ａ，４ｂ，５，８，８ａ，９ａ−オクタヒドロフルオレン、５，８−メタノ−１，２，３，４，４ａ，５，８，８ａ−オクタヒドロ−２，３−シクロペンタジエノナフタレン、４，９：５，８−ジメタノ−３ａ，４，４ａ，５，８，８ａ，９，９ａ−オクタヒドロ−１Ｈ−ベンゾインデン、４，１１：５，１０：６，９−トリメタノ−３ａ，４，４ａ，５，５ａ，６，９，９ａ，１０，１０ａ，１１，１１ａ−ドデカヒドロ−１Ｈ−シクロペンタアントラセン、及び５，６−ジヒドロジシクロペンタジエン等が挙げられる。
【００２９】
上記ノルボルネン系モノマー以外のオレフィン系モノマーとしては、非環状オレフィン系モノマーと環状オレフィン系モノマーとが挙げられる。なかでも、非環状オレフィン系モノマーが好適に用いられる。
【００３０】
上記非環状オレフィン系モノマーとしては特に限定されず、例えば、エチレン又はα−オレフィンなどの直鎖状オレフィン系モノマーが挙げられる。上記環状オレフィン系モノマーとして、シクロペンテン及びシクロオクテン等が挙げられる。
【００３１】
上記環状ポリオレフィンは、上記ノルボルネン系モノマーとノルボルネン系モノマー以外のオレフィン系モノマーとを共重合させることにより得られた共重合体であることが好ましい。上記共重合には、重合触媒としてメタロセン触媒が好適に用いられる。
【００３２】
内層である第２の層は、積層体の支持基材としての機能を果たすものであり、光学材料として用いられている通常の材料を用いることができる。なかでも、ポリカーボネートが、透明性及び耐熱性の点で優れているため望ましい。
【００３３】
また、ポリカーボネートは比較的吸湿しやすいという問題がある。しかし、本発明では、第２の層をポリカーボネートにより形成した場合に、該ポリカーボネートにより形成された第２の層の両面には、第１，第３の層が積層されるため、第２の層における吸湿を効果的に抑制できる。この結果、第２の層が反り難くなり、従って光学シートの反りをより一層抑制できる。第１，第３の熱可塑性樹脂は、ポリカーボネートではないことが好ましい。
【００３４】
上記第１〜第３の熱可塑性樹脂として、５℃≦（Ｔｇ２−Ｔｇ１）℃≦１５℃を満たし、かつ５℃≦（Ｔｇ２−Ｔｇ３）℃≦１５℃を満たす第１〜第３の熱可塑性樹脂を用いることが好ましい。すなわち、上記第１〜第３の熱可塑性樹脂として、下記式（１Ａ）及び（２Ａ）をいずれも満たす第１〜第３の熱可塑性樹脂を用いることが好ましい。この好ましい第１〜第３の熱可塑性樹脂の使用により、光学シートの表面の凸部又は凹部の形状をより一層精度よく賦型でき、更に反りがより一層抑制された光学シートを得ることができる。さらに、より一層高い生産効率で光学シートを得ることができる。
【００３５】
５℃≦（Ｔｇ２−Ｔｇ１）℃≦１５℃  ・・・式（１Ａ）
５℃≦（Ｔｇ２−Ｔｇ３）℃≦１５℃  ・・・式（２Ａ）
【００３６】
上記光学シートは、具体的には、以下のようにして製造する。
【００３７】
図１は、本発明の一実施形態に係る光学シートの製造方法を説明するための模式図である。
【００３８】
図１に示すように、溶融押出装置１の金型２から、溶融状態の第１の熱可塑性樹脂と、溶融状態の第２の熱可塑性樹脂と、溶融状態の第３の熱可塑性樹脂とを押出しする。第１の熱可塑性樹脂と第２の熱可塑性樹脂と第３の熱可塑性樹脂とをこの順で、溶融共押出法によりシート状にして積層する（積層工程）。この結果、図２（ａ）に示すように、第１の熱可塑性樹脂層１２と第２の熱可塑性樹脂層１３と第３の熱可塑性樹脂層１４との積層体１１が得られる。押出しされた直後の積層体１１は、両側の外表面に凸部及び凹部を有さない。なお、図１では、積層体１１は略図的に示されている。
【００３９】
次に、第１，第３の層の内の少なくとも一方の外表面に凸部又は凹部を形成するために、積層体１１の第１，第３の熱可塑性樹脂層の内の少なくとも一方の外表面を表面処理する（表面処理工程）。表面処理するために、図１に示すように、積層体１１を、賦型ロール３とタッチロール４との間に導く。第１の熱可塑性樹脂層１２の外表面１２ａが賦型ロール３に接触するように、かつ第３の熱可塑性樹脂層１４の外表面１４ａがタッチロール４に接触するように、積層体１１を導く。
【００４０】
タッチロール４は、積層体１１が導かれたときに、該積層体１１を賦型ロール３に圧着させるためのロールである。タッチロール４にかえて、エアナイフ又は静電ピニング等を用いてもよい。積層体の両面に凸部又は凹部を形成し、両面に凸部又は凹部を有する光学シートを得るために、タッチロール４にかえて、凹部又は凸部を表面に有する賦型ロールを用いてもよい。
【００４１】
賦型ロール３は、凹部を表面３ａに有する。賦型ロール３は、積層体１１が導かれたときに、積層体１１の第１の熱可塑性樹脂層１２の外表面１２ａに凸部を形成するためのロールである。なお、図１では、図示の便宜上、賦型ロール３の表面３ａの凹部の図示は省略している。
【００４２】
図３（ａ）〜（ｃ）に示すように、賦型ロール３は略円筒状である。賦型ロール３の表面３ａには、複数の凹部３ｂが形成されている。この凹部３ｂの形状は、光学シートの表面に形成する凸部の形状を反転した形状である。図３（ｃ）に示すように、複数の凹部３ｂが設けられている部分以外の残りの領域は、円筒曲面である。賦型ロールは、凹部又は凸部を有していればよく、光学シートに付与したい形状に応じて、凸部を有していてもよい。賦型ロールが凸部を表面に有する場合には、光学シートの表面に凹部が形成される。
【００４３】
図１に示すように、賦型ロール３を矢印Ｆで示す方向に回転するように、タッチロール４を矢印Ｇで示す方法に回転するように駆動する。溶融押出された積層体１１が固化する前に、第１の熱可塑性樹脂層１２が賦型ロール３に接触され、第３の熱可塑性樹脂層１４がタッチロール４に接触される。
【００４４】
積層体１１は、賦型ロール３とタッチロール４との間を通過する。その際に、積層体１１を賦型ロール３に圧着させることにより、賦型ロール３の表面３ａの凹部３ｂの形状が転写されて、図２（ｂ）に示すように、表面処理後（賦型後）の積層体１１Ａにおいて、表面処理後（賦型後）の第１の熱可塑性樹脂層１２Ａの外表面１２ａに凸部１２ｂが形成される。賦型ロール３とタッチロール４との間を積層体１１が通過する際に、積層体１１が賦型され、凸部を形成するように表面処理される。賦型ロールが表面に凸部を有する場合には、賦型ロールの表面の凹部の形状が転写されて、積層体１１の第１の熱可塑性樹脂層１２の外表面１２ａに凸部が形成される。タッチロール４にかえて凹部又は凸部を表面に有する賦型ロールを用いた場合には、積層体１１の第３の熱可塑性樹脂層１４の外表面１４ａに凸部又は凹部が形成される。
【００４５】
このように、上記表面処理工程において、第１，第３の熱可塑性樹脂層の内の少なくとも一方の外表面を凹部又は凸部を表面に有する賦型ロールに圧着させて、賦型ロールの表面の凹部又は凸部の形状を転写して、第１，第３の熱可塑性樹脂層の内の少なくとも一方の外表面に凸部又は凹部を形成して、光学シートを得ることが好ましい。上記表面処理工程は、上記積層工程において溶融状態にされている第１〜第３の熱可塑性樹脂層を固化させることなく、固化前に行われることが好ましい。これらの場合には、光学シートの表面の凸部又は凹部の形状をより一層精度よく賦型でき、高い生産効率で光学シートを得ることができる。
【００４６】
図１に示すような溶融共押出装置を用いて光学シートを得る場合には、上記第１，第３の熱可塑性樹脂層の内の少なくとも一方の外表面を表面処理する際の上記積層体の搬送速度は、好ましくは１ｍ／分以上、より好ましくは５ｍ／分以上、好ましくは１００ｍ／分以下、より好ましくは７０ｍ／分以下である。０℃＜（Ｔｇ２−Ｔｇ１）℃≦１５℃を満たし、かつ０℃＜（Ｔｇ２−Ｔｇ３）℃≦１５℃を満たす第１〜第３の熱可塑性樹脂の使用により、上記搬送速度が速くても、光学シートの表面の凸部又は凹部の形状を精度よく賦型できる。この結果、高精度に賦型された光学シートを高い生産効率で得ることができる。
【００４７】
なお、上記積層工程において溶融状態にされている第１〜第３の熱可塑性樹脂を固化させた後に、上記第１，第３の層の内の少なくとも一方の外表面に凸部又は凹部を形成するために、上記積層体の上記第１，第３の熱可塑性樹脂層の内の少なくとも一方の外表面をプレス成形してもよい。さらに、上記積層体の上記第１，第３の熱可塑性樹脂層の内の少なくとも一方の外表面を切削してもよい。
【００４８】
上記第１，第３の層の厚みは、精度よく凸部又は凹部を形成する観点から、凸部又は凹部の深さよりも厚いことが好ましい。
【００４９】
光学シートの反りをより一層抑制する観点からは、外層である第１，第３の層の各厚みは、平均厚みで、１〜５０μｍであることが好ましい。第１，第３の層が環状ポリレフィンにより形成されている場合には、第１，第３の層の各厚みが上記範囲内であると、第１，第３の層における割れがより一層生じ難くなる。
【００５０】
内層である第２の層の厚みは、光学シートの厚みに応じて適宜設定される。光学シートの厚みは特に限定されず、例えば平均厚みで５０μｍ〜５００μｍ程度である。連続生産を容易にする観点からは、光学シートの平均厚みは、好ましくは５０μｍ以上、より好ましくは１００μｍ以上、好ましくは５００μｍ以下、より好ましくは４００μｍ以下である。
【００５１】
次に、上記光学シートの製造方法により得られる光学シートの具体例を説明する。
【００５２】
図４（ａ）〜（ｂ）は、本発明の一実施形態に係る光学シートの製造方法により得られる光学シートの一例を模式的に示す図である。図４（ａ）は部分切欠平面図である。図４（ｂ）は、図４（ａ）中のＩ−Ｉ線に沿う部分切欠正面断面図である。
【００５３】
図４に示す光学シート５１は、一方の面５１ａに光が出射される光出射面と、他方の面５１ｂに光が入射される光入射面とを有する。
【００５４】
光学シート５１は、第１の層５２と第２の層５３と第３の層５４とがこの順で積層された３層構造を有する。内層である第２の層５３の両面が、外層である第１，第３の層５２，５４で覆われている。
【００５５】
光学シート５１は、一方の面５１ａに、凸状に形成されたレンズ５１ｃを複数有する。光学シート５１では、レンズ５１ｃはマイクロレンズである。光学シート５１では、複数のレンズ５１ｃによりマイクロレンズアレイが構成されている。光学シート５１は、マイクロレンズアレイシートである。光学シート５１の全面において光の出射方向を制御する観点からは、複数のレンズ５１ｃは、できるだけ密に配置されていることが望ましい。光学シート５１は、第１の層５２の外表面５２ａに凸状に形成されたレンズ５１ｃを複数有する。溶融押出しされた積層体１１を賦型ロール３に圧着させることにより、レンズ５１ｃを容易に形成できる。また、上記光学シートの製造方法により、レンズ５１ｃの微細化に対応できる。
【００５６】
レンズ５１ｃは、光出射面側である一方の面５１ａに突出した凸状の形状を有する。光学シート５１では、レンズ５１ｃは、一方の面５１ａの平坦な基準面５１ｄから突出した凸状の形状を有する。なお、基準面５１ｄとは、光出射面側である一方の面５１ａにおいて、レンズ５１ｃが設けられている部分以外の領域に位置している平面部分である。
【００５７】
凸状の複数のレンズ５１ｃの形状は、特に限定されない。光の出射方向を高精度に制御する観点からは、レンズ５１ｃの形状は、球体の一部又は回転楕円体の一部であることが好ましい。レンズ５１ｃの形状は、回転楕円体の一部であることがより好ましい。
【００５８】
複数のレンズ５１ｃの頂点５１ｅ間の距離Ｄ１は特に限定されない。距離Ｄ１は、３０〜１０００μｍの範囲内であること好ましい。
【００５９】
複数のレンズ５１ｃの直径Ｄ２は特に限定されない。直径Ｄ２は２０〜１０００μｍであることが好ましい。液晶表示装置に用いられる場合、直径Ｄ２は２０〜１０００μｍであることが特に好ましい。上記直径Ｄ２の好ましい上限は１００μｍである。
【００６０】
隣り合うレンズ５１ｃ，レンズ５１ｃ間の隙間の距離Ｄ３は特に限定されない。距離Ｄ３は１〜１０μｍであることが好ましい。
【００６１】
複数のレンズ５１ｃは、周期的かつマトリクス状に配置されていても、ランダムに配置されていてもよい。「マトリクス状」とは、第１の方向と、第１の方向とは角度をなす第２の方向との両方において周期的に配列されていることをいう。第１の方向と第２の方向とは相互に垂直でなくてもよく、斜めであってもよい。また、光学シート５１は、複数種類のレンズ５１ｃを有していてもよい。例えば、光学シート５１は、大きさの異なる複数種類のレンズ５１ｃを有していてもよい。
【００６２】
図５（ａ）〜（ｃ）は、本発明の一実施形態に係る光学シートの製造方法により得られる光学シートの他の例を模式的に示す図である。図５（ａ）は平面図であり、図５（ｂ）は斜視図である。図５（ｃ）は、図５（ａ）中のＩ−Ｉ線に沿う正面断面図である。
【００６３】
図５に示す光学シート６１は、一方の面６１ａに光が出射される光出射面と、他方の面６１ｂに光が入射される光入射面とを有する。光入射面は、光出射面と対向している。
【００６４】
光学シート６１は、第１の層６２と第２の層６３と第３の層６４とがこの順で積層された３層構造を有する。内層である第２の層６３の両面が、外層である第１，第３の層６２，６４で覆われている。
【００６５】
光学シート６１は、光出射面側である一方の面６１ａに、凸状に形成されたレンズ６１ｃを複数有する。光学シート６１は他方の面６１ｂに、レンズを有さない。光学シート６１では、レンズ６１ｃはプリズムレンズである。光学シート６１は、集光シートであり、プリズムシートである。レンズ６１ｃは、略二等辺三角柱状であり、横断面が略二等辺三角形状である。レンズ６１ｃは、横断面と直交する方向、図５（ｃ）では紙面−紙背方向に延びる稜線６１ｄを有する。光学シート６１の一方の面６１ａにおいて、複数のレンズ６１ｃは平行に配列されている。光学シート６１は、第１の層６２の外表面６２ａに凸状に形成されたレンズ６１ｃを複数有する。
【００６６】
光学シート６１におけるプリズム構造としては、高い集光能力を発揮するために、レンズ６１ｃの二等辺三角形の頂角θは６０〜１２０°の範囲内であることが好ましい。頂角θのより好ましい下限は７０°、より好ましい上限は１１０°である。頂角θが上記下限及び上記上限を満たすと、光学シートの輝度をより一層高めることができる。
【００６７】
隣り合うレンズ６１ｃ，６１ｃの頂部間の距離、すなわち溝ピッチΔＷは、１０〜３００μｍの範囲内であることが好ましい。溝ピッチΔＷのより好ましい下限は５０μｍ、より好ましい上限は２００μｍである。溝ピッチΔＷが上記下限を満たすと、光学シートの製造が容易である。溝ピッチΔＷが上記上限を満たすと、液晶表示セル又はカラーフィルターの周期とモアレを生じ難く、外観不良が生じ難い。
【００６８】
光学シート６１の厚みの好ましい範囲は、光学シート５１の厚みの好ましい範囲と同様である。
【００６９】
光学シート６１の他方の面６１ｂは平坦面である。該平坦面は、鏡面であることが好ましい。レンズを有さない他方の面６１ｂの構造は特に限定されない。レンズを有さない他方の面は、平坦面であってもよく、ニュートンリングの抑制などを目的として複数の突起などが設けられていてもよい。さらに、光学シートのレンズを有さない他方の面に艶消し加工、エンボス加工又は印刷加工などを施したりして、他方の面を粗面にしてもよい。
【００７０】
光学シートの他方の面に突起が設けられている場合には、高さが略同一である複数の突起が、規則的又は不規則的（ランダム）に設けられていてもよい。このような突起が設けられている場合には、例えば、光学シートを拡散板に接着する際に、該光学シートの他方の面全体でなく、他方の面の突起部分のみを部分的に拡散板に接着させることができる。このような接着により、拡散板の拡散機能が光学シートにより妨げられないため、結果的に正面輝度を高めることができる。上記突起を格子状又は直線状に規則的に配列すると、一方の面のプリズム構造などのレンズ形状と干渉して、モアレ等が生じることがある。このため、突起は不規則に設けられていることが好ましい。突起を不規則に設けることにより、干渉縞が生じ難くなるので、面光源としての品位を高めることができる。複数の突起の間隔は、１０μｍ以上であることが好ましい。突起の間隔が１０μｍ以上であると、複数の突起があたかも１個の突起であるように誤って視認され難く、複数の突起が肉眼で見え難くなる。
【００７１】
光学シート５１，６１は、光透過性を有する。光学シート５１，６１は、光透過性の材料により形成されている。光学シート５１，６１の光が透過する光の波長領域は特に限定されない。該波長領域は、用途に応じて適宜選択できる。例えば、光学シート５１，６１が液晶表示装置の導光板として用いられる場合、一般には、３８０ｎｍ〜７００ｎｍ程度の可視光領域が、透過光の波長領域として設定される。
【００７２】
光学シート５１，６１の透明性を高める観点からは、光学シート５１，６１の材料の主体は透明であることが好ましい。光学シート５１，６１の材料１００重量％中、８０重量％以上の材料が透明であることが好ましい。
【００７３】
レンズ５１ｃ，６１ｃのように、光学シートにおけるレンズは、マイクロレンズ又はプリズムレンズであることが好ましく、プリズムレンズであることがより好ましい。光学シート５１，６１のように、光学シートは、マイクロレンズアレイシート又はプリズムシートであることが好ましく、プリズムシートであることが好ましい。光学シートは、集光シートであることが好ましい。
【００７４】
なお、光学シート５１，６１は、液晶表示装置に好適に用いられる。光学シートは、透写型表示装置又はテレビジョン受像機などの様々な光学装置において、光源からの光の利用効率を高める用途に適宜用いることができる。さらに、光学シートは、照明器具にも用いることができる。
【００７５】
本発明に係る光学シートの製造方法によれば、複数のシリンドリカルレンズが設けられているレンチキュラーシートである光学シートを得ることもできる。
【００７６】
以下、実施例を掲げて本発明を更に詳しく説明する。本発明はこれら実施例のみに限定されない。
【００７７】
（実施例１）
図１に示す溶融押出装置１を用いて、溶融共押出法により、図４に示す形状の光学シートであるマイクロレンズアレイシートを作製した。
【００７８】
第１の層を形成するための環状オレフィン系コポリマー（透明な第１の熱可塑性樹脂、ポリプラスチックス社製「ＴＯＰＡＳ  ５０１３ＬＳ−０１」、ガラス転移温度Ｔｇ１：１２８℃）と、第２の層を形成するためのポリカーボネート（透明な第２の熱可塑性樹脂、帝人化成社製「パンライト  ＡＤ５５０３」、ガラス転移温度Ｔｇ２：１４３℃）と、第３の層を形成するための環状オレフィン系コポリマー（透明な第３の熱可塑性樹脂、ポリプラスチックス社製「ＴＯＰＡＳ  ５０１３ＬＳ−０１」、ガラス転移温度Ｔｇ３：１２８℃）とをこの順で、ダイスからシート状に溶融共押出しして、成膜し、積層体とした。マイクロレンズ形状を反転した形状に相当する凹部を表面に有し、かつ表面温度が１５０℃である賦型ロールと、表面が平坦なタッチロールとの間で、上記積層体を挟圧し、搬送した。上記積層体の搬送速度は、３０ｍ／分とした。これにより、外層である第１の層となる上記積層体の第１の熱可塑性樹脂層の外表面にマイクロレンズ形状の凸部を形成した。
【００７９】
このようにして、得られた３層のマイクロレンズアレイシートの平均厚みは１００μｍ（第１の層の平均厚み３０μｍ、第２の層の平均厚み４０μｍ、第３の層の平均厚み３０μｍ）、複数のマイクロレンズの頂点間の距離Ｄ１は５５μｍ、複数のマイクロレンズの直径Ｄ２は５０μｍ、隣り合うマイクロレンズ間の隙間の距離Ｄ３は５μｍであった。マイクロレンズの形状は、回転楕円体の一部であった。
【００８０】
（実施例２）
第１，第３の層を形成するための材料を、環状オレフィン系コポリマー（透明な第１，第３の熱可塑性樹脂、ポリプラスチックス社製「ＴＯＰＡＳ  ６０１３ＬＳ−０４」、ガラス転移温度Ｔｇ１：１３８℃）に変更したこと以外は実施例１と同様にして、３層のマイクロレンズアレイシートを得た。
【００８１】
（実施例３）
賦型ロールを、プリズムレンズ形状を反転した形状に相当する凹部を表面に有する賦型ロールにかえて、図５に示す形状の光学シートであるプリズムシートを作製したこと、並びに第１〜第３の層の厚みを下記の厚みになるように変更したこと以外は実施例１と同様にして、３層のプリズムシートを得た。
【００８２】
得られたプリズムシートのプリズムレンズ形状については、横断面が頂角９０°の二等辺三角形状であり、溝ピッチΔＷが５０μｍであった。得られたプリズムシートの平均厚みは１５０μｍ（第１の層の平均厚み３０μｍ、第２の層の平均厚み９０μｍ、第３の層の平均厚み３０μｍ）であった。
【００８３】
（実施例４）
第１，第３の層を形成するための材料を、環状オレフィン系コポリマー（透明な第１，第３の熱可塑性樹脂、ポリプラスチックス社製「ＴＯＰＡＳ  ６０１３ＬＳ−０４」、ガラス転移温度Ｔｇ１：１３８℃）に変更したこと以外は実施例３と同様にして、３層のプリズムシートを得た。
【００８４】
（比較例１）
第１〜第３の層を形成するための材料を全て、環状オレフィン系コポリマー（透明な熱可塑性樹脂、ポリプラスチックス社製「ＴＯＰＡＳ  ５０１３ＬＳ−０１」、ガラス転移温度Ｔｇ１〜Ｔｇ３：１２８℃）に変更したこと、並びに搬送速度を１０ｍ／分に変更したこと以外は実施例１と同様にして、マイクロレンズアレイシートを得た。
【００８５】
（比較例２）
搬送速度を３０ｍ／分に変更したこと以外は比較例１と同様にして、マイクロレンズアレイシートを得た。
【００８６】
（比較例３）
第１〜第３の層を形成するための材料を全て、ポリカーボネート（透明な熱可塑性樹脂、帝人化成社製「パンライト  ＡＤ５５０３」、ガラス転移温度Ｔｇ１〜Ｔｇ３：１４３℃）に変更したこと以外は実施例１と同様にして、マイクロレンズアレイシートを得た。
【００８７】
（比較例４）
第１〜第３の層を形成するための材料を全て、ポリカーボネート（透明な熱可塑性樹脂、帝人化成社製「パンライト  Ｍ１２０１Ｚ」、ガラス転移温度Ｔｇ１〜Ｔｇ３：１３４℃）に変更したこと、並びに搬送速度を２０ｍ／分に変更したこと以外は実施例１と同様にして、マイクロレンズアレイシートを得た。
【００８８】
（比較例５）
第１〜第３の層を形成するための材料を全て、環状オレフィン系コポリマー（透明な熱可塑性樹脂、ポリプラスチックス社製「ＴＯＰＡＳ  ５０１３ＬＳ−０１」、ガラス転移温度Ｔｇ１〜Ｔｇ３：１２８℃）に変更したこと以外は実施例３と同様にして、プリズムシートを得た。
【００８９】
（比較例６）
第１〜第３の層を形成するための材料を全て、ポリカーボネート（透明な熱可塑性樹脂、帝人化成社製「パンライト  ＡＤ５５０３」、ガラス転移温度Ｔｇ１〜Ｔｇ３：１４３℃）に変更したこと以外は実施例３と同様にして、プリズムシートを得た。
【００９０】
（評価）
（１）反りの有無
得られた光学シートを６０℃及び相対湿度９５％の条件下で２４時間放置した。放置後の光学シートにおいて、反りが生じているか否かを目視により観察した。反りがない場合を「○」、反りがある場合を「×」として結果を下記の表１に示した。
【００９１】
（２）賦型形状保持性
レーザー顕微鏡（キーエンス社製「ＶＫ−８５１０」）を用いて、得られた光学シートのレンズ形状を観察し、賦型形状保持性を下記の判定基準で判定した。
【００９２】
［賦型形状保持性の判定基準］
○：レンズに欠け及び形状崩れがない
△：レンズの一部にわずかに欠け又は形状崩れがある
×：レンズに多くの欠け又は形状崩れがある
【００９３】
（３）割れの状態
目視により得られた光学シートにおいて割れが生じているか否かを観察し、割れの状態を下記の判定基準で判定した。
【００９４】
○：光学シートに割れがない
×：光学シートに部分的にわずかな割れがある
【００９５】
（４）剥離不良（連続生産性）
光学シートの製造時に、賦型ロールから積層体の剥離不良が生じなかった場合を「○」、剥離不良が生じた場合を「×」として、結果を下記の表１に示した。
【００９６】
結果を下記の表１に示す。
【００９７】
【表１】
2011209507.tif 000003
【符号の説明】
【００９８】
１…溶融押出装置
２…金型
３…賦型ロール
３ａ…表面
４…タッチロール
１１…積層体
１１Ａ…表面処理後の積層体
１２…第１の熱可塑性樹脂層
１２Ａ…表面処理後の第１の熱可塑性樹脂層
１２ａ…外表面
１２ｂ…凸部
１３…第２の熱可塑性樹脂層
１４…第３の熱可塑性樹脂層
１４ａ…外表面
５１…光学シート
５１ａ…一方の面
５１ｂ…他方の面
５１ｃ…レンズ
５１ｄ…基準面
５１ｅ…頂点
５２…第１の層
５２ａ…外表面
５３…第２の層
５４…第３の層
６１…光学シート
６１ａ…一方の面
６１ｂ…他方の面
６１ｃ…レンズ
６１ｄ…稜線
６２…第１の層
６２ａ…外表面
６３…第２の層
６４…第３の層
【図１】
2011209507.tif 000004
【図２】
2011209507.tif 000005
【図３】
2011209507.tif 000006
【図４】
2011209507.tif 000007
【図５】
2011209507.tif 000008